(57)【要約】      （修正有）【課題】トレードオフの関係にある感度及び鮮鋭度を両立した蛍光体スクリーンを提供する。【解決手段】基板４上に緩衝材５を介して形成され、蛍光体を含む層６によって区画された領域に、蛍光体を含む層７が充填され、蛍光体を含む層６が白色顔料を含むことを特徴とする蛍光体スクリーン。【選択図】図２
2015190916.tif 000002
【特許請求の範囲】
【請求項１】
蛍光体（Ｂ）を含む層によって区画された領域に、蛍光体（Ａ）を含む層を有する蛍光体スクリーンであって、
蛍光体（Ｂ）を含む層が、白色顔料を含むことを特徴とする、蛍光体スクリーン。
【請求項２】
蛍光体（Ｂ）を含む層における白色顔料の体積分率が、３v/v％以上、２０v/v％以下であることを特徴とする、請求項１に記載の蛍光体スクリーン。
【請求項３】
前記白色顔料が、酸化アルミニウム、酸化チタン、及び酸化ジルコニウムからなる群から選ばれる１種以上であることを特徴とする、請求項１又は２に記載の蛍光体スクリーン。
【請求項４】
前記蛍光体（Ａ）の平均粒径が、３μｍ以上、３０μｍ以下であることを特徴とする、請求項１〜３のいずれか一項に記載の蛍光体スクリーン。
【請求項５】
前記蛍光体（Ｂ）の平均粒径が、１μｍ以上、１３μｍ以下であることを特徴とする、請求項１〜４のいずれか一項に記載の蛍光体スクリーン。
【請求項６】
下記式（Ｉ）を満たすことを特徴とする、請求項１〜５のいずれか一項に記載の蛍光体スクリーン。
１≦Ｒａ／Ｒｂ≦３０    （Ｉ）
（上記式（Ｉ）において、
Ｒａは、蛍光体（Ａ）の平均粒径（μｍ）を表し、
Ｒｂは、蛍光体（Ｂ）の平均粒径（μｍ）を表す。）
【請求項７】
請求項１〜６のいずれか一項に記載の蛍光体スクリーンを含むことを特徴とする、フラットパネルディテクター。
【発明の詳細な説明】
【技術分野】
【０００１】
本発明は、蛍光体スクリーン及びフラットパネルディテクターに存する。
【背景技術】
【０００２】
従来、医療現場において、フィルムを用いたＸ線画像が広く用いられてきた。しかし、フィルムを用いたＸ線画像はアナログ画像情報であるため、近年、コンピューテッドラジオグラフィ（ｃｏｍｐｕｔｅｄ ｒａｄｉｏｇｒａｐｈｙ：ＣＲ）やフラットパネル型の
放射線ディテクタ（ｆｌａｔ ｐａｎｅｌ ｄｅｔｅｃｔｏｒ：ＦＰＤ）等のデジタル方式のフラットパネルディテクターが開発されている。  
【０００３】
平板フラットパネルディテクター（ＦＰＤ：フラットパネルディテクター）においては、放射線を可視光に変換するために、蛍光体スクリーンが使用される。蛍光体スクリーンは、ヨウ化セシウム（ＣｓＩ）やＧｄ２Ｏ２Ｓ：Ｔｂ（ＧＯＳ）等のＸ線蛍光体を含み、照射されたＸ線に応じて、該Ｘ線蛍光体が可視光を発光して、その発光をＴＦＴやＣＣＤで電気信号に変換することにより、Ｘ線の情報をデジタル画像情報に変換する。
【０００４】
近年、ＦＰＤには、より照射Ｘ線に対する感度が高く、かつボケの少ない高鮮鋭度のものが望まれている。感度を高めるためには蛍光体スクリーンにおける蛍光体量を多くすることが有効であるが、蛍光体量を多くすると、蛍光体スクリーンの厚みが増して蛍光体から発光した可視光がより広がりやすくなり鮮鋭度が低下する。この光の拡散の影響を抑え、鮮鋭度を保ったまま感度を向上させるために、隔壁で仕切られたセル内に蛍光体を充填する方法が提案されてきた（特許文献１〜４）。
【０００５】
例えば、特許文献１では、隔壁を形成する方法として、顔料またはセラミック粉末と低融点ガラス粉末との混合物であるガラスペーストをスクリーン印刷法を用いて多層にパターン印刷した後、焼成して隔壁パターンを形成する方法について開示している。
また特許文献２では、アルカリ金属酸化物を含有する低融点ガラスを主成分とする材料により、隔壁を形成する方法について開示している。
【０００６】
一方、特許文献３及び４では、蛍光体を用いて隔壁を形成する方法について開示している。
【先行技術文献】
【特許文献】
【０００７】
【特許文献１】特開２０１１−００７５５２号公報
【特許文献２】特許第５１１０２３０号公報
【特許文献３】米国特許第７４４２９３８号明細書
【特許文献４】米国特許代５３０２３２４号明細書
【発明の概要】
【発明が解決しようとする課題】
【０００８】
しかしながら、特許文献１〜４に記載の蛍光体スクリーンでは、感度及び鮮鋭度が不十分である場合があった。この要因について、下記の通り推測する。
特許文献１〜２のように、蛍光体以外の金属酸化物微粒子などを隔壁として用いる場合、鮮鋭度を向上させるために隔壁パターンの幅を広くすると、隔壁を有さない蛍光体スクリーンに比べて蛍光体量が少なくなるため、感度が低下する。一方、蛍光体量を確保する為に隔壁パターンの幅を狭くすると、隔壁を用いたことによる鮮鋭度の向上効果が十分に
得られない。
【０００９】
また、特許文献３〜４のように蛍光体を隔壁として用いる場合、隔壁における反射率を高め、鮮鋭度を向上させるためには、粒径1μｍ以下の小粒子蛍光体を用いることが好ま
しいが、粒径の小さな蛍光体においては、より粒径の大きな粒子に比べて発光効率が低くなる場合があり、このケースにおいても感度と鮮鋭度がトレードオフの関係になる。
本発明は上記に鑑みてなされたものであり、即ち、本発明は、トレードオフの関係にある感度及び鮮鋭度を両立した蛍光体スクリーンを提供する。
【００１０】
また、本発明は、上記蛍光体スクリーンを含む、高品質なフラットパネルディテクターを提供する。
【課題を解決するための手段】
【００１１】
本発明者等は鋭意検討を行った結果、隔壁を有する蛍光体スクリーンにおいて、該隔壁に特定材料を組み合わせることによって、上記課題を解決し得ることを見出して、本発明に到達した。
即ち、本発明の要旨は、蛍光体（Ｂ）を含む層によって区画された領域に、蛍光体（Ａ）を含む層を有する蛍光体スクリーンであって、蛍光体（Ｂ）を含む層が、白色顔料を含むことを特徴とする蛍光体スクリーン、及びフラットパネルディテクターに存する。
【発明の効果】
【００１２】
本発明は、トレードオフの関係にある感度及び鮮鋭度を両立した蛍光体スクリーンを提供することが可能となる。
また、本発明は、上記蛍光体スクリーンを含む、高品質なフラットパネルディテクターを提供することが可能となる。
【図面の簡単な説明】
【００１３】
【図１】本発明の蛍光体スクリーンを含むフラットパネルディテクターの構成を模式的に表した断面図である。
【図２】本発明の蛍光体スクリーンの構成の一例を模式的に表した斜視図である。
【発明を実施するための形態】
【００１４】
以下、本発明について実施形態や例示物を示して説明するが、本発明は以下の実施形態や例示物等に限定されるものではなく、本発明の要旨を逸脱しない範囲において任意に変形して実施することができる。
尚、本明細書において「〜」を用いて表される数値範囲は、「〜」の前後に記載される数値を下限値及び上限値として含む範囲を意味する。
【００１５】
以下、図１を用いて本発明の蛍光体スクリーンおよびそれを用いたフラットパネルディテクター（以下、あ「ＦＰＤ」と称する場合がある）の好ましい構成について説明するが、本発明はこれらに限定されない。  
フラットパネルディテクター１は、蛍光体スクリーン２、出力基板３、および電源部１２からなる。蛍光体スクリーン２は、蛍光体（Ａ）を含む層７と蛍光体（Ｂ）を含む層６を含み、Ｘ線等の入射された放射線のエネルギーを吸収して、波長が３００ｎｍから８００ｎｍの範囲の電磁波、すなわち、可視光線を中心に紫外光から赤外光にわたる範囲の電磁波（光）を発光する。  
【００１６】
蛍光体スクリーン２は、基板４と、蛍光体（Ａ）を含む層７と蛍光体（Ｂ）を含む層６とを有し、該蛍光体（Ｂ）を含む層により区画された領域に、蛍光体（Ａ）を含む層を有する。
尚、本発明において、蛍光体（Ａ）を含む層７と蛍光体（Ｂ）を含む層６とを、「蛍光体層」と総称する場合がある。
【００１７】
図２に示す断面図では、蛍光体（Ｂ）を含む層が格子状に形成された空間内に、蛍光体（Ａ）を含む層を有する構成となる。
図１中の出力基板３は、基板１１上にフォトセンサとＴＦＴからなる画素が２次元状に形成された光電変換層９および出力層１０を有する。蛍光体スクリーン２の出光面と出力基板３の光電変換層９とを、隔膜層８を介して、接着又は密着させることでフラットパネルディテクター１となる。蛍光体スクリーン２で発光した光が光電変換層９に到達し、光電変換層９で光電変換を行い、出力する。
これらについて、順次説明していく。
【００１８】
＜蛍光体スクリーン＞
本発明における蛍光体スクリーンは、前記基板上に形成され、蛍光体（Ｂ）を含む層によって区画された領域に、蛍光体（Ａ）を含む層を有する。
尚、本発明における蛍光体とは、Ｘ線等の入射された放射線のエネルギーを吸収して、波長が３００ｎｍから８００ｎｍの電磁波、すなわち、可視光線を中心に紫外光から赤外光にわたる電磁波（光）を発光する物質をいう。
【００１９】
[基板]
本発明の蛍光体スクリーンに用いられる基板は、放射線透過性を有する基板であれば特に制限はなく、公知の材料、例えば、各種のガラス、高分子材料、金属等を用いることができる。 
例えば、石英、ホウ珪酸ガラス、化学的強化ガラスなどのガラスからなる板ガラス；サファイア、チッ化珪素、炭化珪素などのセラミックからなるセラミック基板；シリコン、ゲルマニウム、ガリウム砒素、ガリウム燐、ガリウム窒素などの半導体からなる半導体基板；セルロースアセテートフィルム、ポリエステルフィルム、ポリエチレンテレフタレートフィルム、ポリアミドフィルム、ポリイミドフィルム、トリアセテートフィルム、ポリカーボネートフィルム、炭素繊維強化樹脂シート等の高分子フィルム（プラスチックフィルム）；アルミニウムシート、鉄シート、銅シート等の金属シート；金属酸化物の被覆層を有する金属シートやアモルファスカーボン基板などを用いることができる。蛍光体スクリーンの持ち運びの利便性の点で蛍光体スクリーンの軽量化が進められていることから、基板の厚みは２．０ｍｍ以下であることが好ましく、さらに好ましくは１．０ｍｍ以下である。
【００２０】
また、基板が高反射率であると、蛍光体によって発光した可視光を光電変換素子の方向に反射することによって蛍光体スクリーンの発光輝度が高くなりやすい点で好ましい。反射率を高くするために、上述のガラスや高分子フィルム中に顔料やセラミックス粉末を分散させた基板を用いることが可能であるし、基板と蛍光体層との間に、反射率の高いセラミックスや金属膜などの緩衝層を有していてもよい。
【００２１】
［蛍光体層］
（蛍光体（Ａ）を含む層）
（１．蛍光体（Ａ）の材料について）
１）蛍光体（Ａ）の材料について
蛍光体（Ａ）として用いられる蛍光体は、本発明の効果を損なわない限り特に制限はないが、Ｘ線吸収率やＸ線から可視光への変換効率が高く、また発光された可視光を吸収しにくいものが好ましい。
【００２２】
例えば、特開２０００−１６２３９４号や特開２００３−８２３４７号の各公報に記載
の如く、酸硫化ガドリニウム蛍光体（Ｇｄ２Ｏ２Ｓ）に、テルビウム（Ｔｂ）、ジルプロシウム（Ｄｙ）、セシウム（Ｃｅ）などの賦活物質を含有するものを用いることができる。
また、特開２０１１−７５２２号公報に記載の如く、ＣｓＩや、ＣｓＩとヨウ化ナトリウム（ＮａＩ）を任意のモル比で混合したものや、特開２００１−５９８９９号公報に記載の如く、ＣｓＩにンジウム（Ｉｎ）、タリウム（Ｔｌ）、リチウム（Ｌｉ）、カリウム（Ｋ）、ルビジウム（Ｒｂ）、ナトリウム（Ｎａ）などの賦活物質を含有するＣｓＩを用いてもよい。
上記した蛍光体は、１種を単独で用いてもよく、異なる２種以上を併用してもよい。
【００２３】
２）蛍光体の平均粒径について
蛍光体（Ａ）の平均粒径Ｒａは、通常３μｍ以上、好ましくは９μｍ以上、更に好ましくは１３μｍ以上、また通常３０μｍ以下、好ましくは２０μｍ以下、更に好ましくは１５μｍ以下である。
【００２４】
上記範囲内であると、蛍光体の光散乱による感度および鮮鋭度の低下が抑制され、更に、蛍光体（Ａ）を密に充填し易い点で好ましい。
［蛍光体の平均粒径の測定方法］
蛍光体の平均粒径は、下記のように測定する。
蛍光体粒子をアイソトンII-pc(ベックマン・コールター社製)などの電解液中に分散し
た蛍光体分散液を調液し、コールターカウンターを用いて蛍光体粒子の粒径分布を測定する。求めた粒径分布から以下の式により体積平均粒径Ｒaveを算出する。
Ｒave = ∫Ｒ * ｐ（Ｒ）ｄＲ
ここで Ｒ は蛍光体粒径、ｐ(Ｒ) は粒径Ｒの蛍光体の体積頻度を表す。
（２．蛍光体（Ａ）を含む層について）
【００２５】
１）膜厚
蛍光体（Ａ）を含む層の膜厚は、通常１００ｎｍ以上、好ましくは２００ｎｍ以上、更に好ましくは３００ｎｍ以上、また通常１０００ｎｍ以下、好ましくは８００ｎｍ以下、更に好ましくは６００ｎｍ以下である。
【００２６】
上記範囲内であると、感度と鮮鋭度を適切なバランスに調節できる点で好ましい。すなわち上記範囲より膜厚が薄いと感度が十分でなく、膜厚が厚いと鮮鋭度が低下する。
２）充填率
蛍光体（Ａ）を含む層において、蛍光体（Ａ）の体積分率が、通常３０％以上、好ましくは５０％以上、更に好ましくは６０％以上、また通常１００％以下である。
【００２７】
上記範囲内であると、入射するＸ線を効率的に可視光に変換できる点で好ましい。
尚、体積分率の測定方法は、下記の通り行う。
塗布前の基板の重さ（Ｗ０）と、蛍光体（Ａ）を含む層を形成した後の重さ（Ｗ１）を測定する。形成された蛍光体（Ａ）を含む層の膜厚及び面積と、測定した膜の重さ（Ｗ１−Ｗ０）から、単位体積当りの重さを算出する。
一方、蛍光体と媒質の重さの比より、層中に含有される蛍光体（Ａ）の単位体積当りの重さを算出する。算出された蛍光体（Ａ）の単位体積当りの含有量と、蛍光体の比重から、蛍光体の体積分率（体積％）を算出することが可能となる。
【００２８】
３）層の形成方法
蛍光体（Ａ）を含む層の形成方法としては、真空蒸着法により層を形成する方法や湿式成膜法が挙げられる。
以下、蛍光体（Ａ）を含む組成物（以下、「蛍光体（Ａ）用組成物」と称する場合があ
る）を用いる湿式成膜法の形成方法について詳説するが、本発明はこれらに限定されるものではない。
尚、本発明における組成物は、形状は粉末であってもスラリー状のものであってもよい。
【００２９】
湿式成膜法で形成する場合、前記蛍光体（Ａ）の材料と必要に応じてその他の媒質、例えば、バインダー樹脂、分散剤、可塑剤、光重合性開始剤／熱重合開始剤等を含む組成物を用いる。
また、必要に応じて、組成物の粘度を調整する為に、有機溶剤などを含んでいてもよい。
【００３０】
上記の蛍光体（Ａ）用組成物に含有されていてもよいバインダー樹脂としては、本発明の効果を損なわない限り特に制限はないが、例えば、硝化綿の外に酢酸セルロース、エチルセルロース、ポリビニルブチラール、線状ポリエステル、ポリ酢酸ビニル、塩化ビニリデン・塩化ビニルコポリマー、塩化ビニル・酢酸ビニルコポリマー、ポリアルキル−（メタ）アクリレート、ポリカーボネート、ポリウレタン、セルロースアセテートブチレート、ポリビニルアルコール、ゼラチン、デキストリン等のポリサッカライド、アラビアゴムなどが挙げられる。
【００３１】
また、分散剤としては、本発明の効果を損なわない限り特に制限はないが、例えば、フタル酸、ステアリン酸などが挙げられる。
更に、可塑剤としては、リン酸トリフェニル、フタル酸ジエチルなどが挙げられる。
これら材料は、１種を単独で用いてもよく、異なる２種以上を併用してもよい。
光重合開始剤は、活性光源の照射によってラジカルを発生する化合物である。具体的な例として、ベンゾフェノン、ｏ−ベンゾイル安息香酸メチル、４，４−ビス（ジメチルアミノ）ベンゾフェノン、４，４−ビス（ジエチルアミノ）ベンゾフェノン、４，４−ジクロロベンゾフェノン、４−ベンゾイル−４−メチルジフェニルケトン、ジベンジルケトン、フルオレノン、２，２−ジメトキシ−２−フェニルアセトフェノン、２−ヒドロキシ−２−メチルプロピオフェノン、チオキサントン、２−メチルチオキサントン、２−クロロチオキサントン、２−イソプロピルチオキサントン、ジエチルチオキサントン、ベンジル、ベンジルメトキシエチルアセタール、ベンゾイン、ベンゾインメチルエーテル、ベンゾインブチルエーテル、アントラキノン、２−ｔ−ブチルアントラキノン、アントロン、ベンズアントロン、ジベンゾスベロン、メチレンアントロン、４−アジドベンザルアセトフェノン、２，６−ビス（ｐ−アジドベンジリデン）シクロヘキサノン、２，６−ビス（ｐ−アジドベンジリデン）−４−メチルシクロヘキサノン、１−フェニル−１，２−ブタジオン−２−（Ｏ−メトキシカルボニル）オキシム、１−フェニル−１，２−プロパンジオン−２−（Ｏ−エトキシカルボニル）オキシム、１，３−ジフェニルプロパントリオン−２−（Ｏ−エトキシカルボニル）オキシム、１−フェニル−３−エトキシプロパントリオン−２−（Ｏ−ベンゾイル）オキシム、ミヒラーケトン、２−メチル−１−［４−（メチルチオ）フェニル］−２−モルホリノ−１−プロパノン、２−ベンジル−２−ジメチルアミノ−１−（４−モルフォリノフェニル）ブタノン−１、ナフタレンスルホニルクロライド、キノリンスルホニルクロライド、Ｎ−フェニルチオアクリドン、ベンズチアゾールジスルフィド、トリフェニルホルフィン、過酸化ベンゾインおよびエオシン、メチレンブルーなどの光還元性の色素とアスコルビン酸、トリエタノールアミンなどの還元剤の組合せなどがあげられる。また、これらを２種以上組み合わせて使用してもよい。
【００３２】
蛍光体（Ａ）用組成物に含有されていてもよい有機溶剤としては、上記蛍光体（Ａ）及び媒質を溶解又は分散できるものであれば特に制限はないが、例えば、エタノール、メチルエチルエーテル、酢酸ブチル、酢酸エチル、エチルエーテル、キシレンなどが挙げられる。
有機溶剤は、１種を単独で用いてもよく、異なる２種以上を併用してもよい。
【００３３】
尚、蛍光体（Ａ）と媒質との屈折率が近いほど、蛍光体（Ａ）における光散乱や光吸収による感度および鮮鋭度の低下が抑制しうる点で、媒質の屈折率は、１．３以上が好ましく、１．５以上が更に好ましい。
上記した通り、媒質と蛍光体との屈折率が近い程好ましいため、上限は特にないが、通常２以下である。
【００３４】
上記の様に調整した組成物（又は塗布液）を用いて塗膜を形成する。
塗膜の形成方法としては、本発明の効果を損なわない限り特に制限はなく公知の技術が適用可能であるが、例えば、ダイコート法、スクリーン印刷法、インクジェット法、スピンコーター法などが挙げられる。
塗膜を形成した後、光硬化性組成物（又は塗布液）の場合は、必要に応じて加熱乾燥工程を経て、紫外線照射装置などを用いて塗膜を硬化させる方法が挙げられる。
また、熱硬化性組成物（又は塗布液）の場合、ホットプレートや温風乾燥機等を使って硬化させる方法が挙げられる。
【００３５】
４）その他
蛍光体（Ａ）を含む層は、異なる２種以上の膜を重畳して複数の膜で、層を形成していてもよい。
異なる２種以上の層とは、例えば、蛍光体（Ａ）の平均粒径や粒度分布、又は含有される媒質などが異なるものが挙げられる。
中でも、平均粒径が異なる蛍光体（Ａ）を含む膜が重畳される場合、基板側（最下層）の蛍光体（Ａ）を含む膜から発光を取り出す表面側（最上層）の蛍光体（Ａ）を含む膜に向かって、蛍光体（Ａ）の平均粒径が次第に大となるような順序に各蛍光体層を配置すると、蛍光体スクリーンの発光輝度、感度や鮮鋭度が高く、更に、画質が向上し易い点で好ましい。
【００３６】
例えば、基板から順に、膜（１）に含まれる蛍光体（Ａ）の平均粒径が３μｍで、該膜（１）の上に隣接して形成される膜（２）の平均粒径が４μｍで、更に該膜（２）の上に隣接して形成される膜（３）が５μｍなど、複数層を形成してもよい。
平均粒径が異なる蛍光体（Ａ）含む膜が重畳される場合、その製造方法としては、別々の組成物（又は塗布液）を調製し、後述の基板上に順次形成・積層する方法が挙げられる。
【００３７】
また、この方法とは別に、例えば、異なる平均粒径の蛍光体を混合した混合蛍光体からなり、しかも比較的粘度の低い蛍光体塗布液を調製し、これを基板上に塗布してから静置してストークスの法則に従って大きい粒子の蛍光体から順次基板上に沈降させながらこれをゆっくり乾燥することにより、基板上に該基板に接する側から表面側に向かって次第に粒径が小となるような順序で蛍光体粒子を配列させた蛍光体層を別途形成した後、この蛍光体層を基板から剥離し、剥離した蛍光体層の該基板と接していなかった側の面（表面側であった面）と製造しようとする蛍光体スクリーンの支持体とを接着することにより、蛍光体層内の蛍光体粒子が基板側（最下層側）から発光を取り出す側（最上層側）に向かってその粒径が連続的に大となるように蛍光体粒子を配列した蛍光体層（多重層構造の蛍光体層）を有する蛍光体スクリーンとしてもよい。
【００３８】
（蛍光体（Ｂ）を含む層）
（１．蛍光体（Ｂ）の材料について）
１）蛍光体（Ｂ）の材料について
蛍光体（Ｂ）として用いる蛍光体は、上記（蛍光体（Ａ）を含む層）の項で記載したも
のと同様のものが用いられる。具体例及び好ましい態様も同様である。
【００３９】
２）粒径について
蛍光体（Ｂ）の平均粒径Ｒｂは、通常１３μｍ以下、好ましくは９μｍ以下、更に好ましくは６μｍ以下、また通常１μｍ以上、好ましくは３μｍ以上である。
上記範囲内であると、光を後方に散乱する効果と発光効率を両立させやすく、感度を落とさずに鮮鋭度を向上させやすい点で好ましい。
【００４０】
（２．蛍光体（Ｂ）を含む層を形成する組成物）
蛍光体（Ｂ）を含む層を形成する組成物としては、上記（蛍光体（Ａ）を含む層）の項で記載したものと同様のものを用いることに加えて、白色顔料を用いる。
即ち、本発明における蛍光体（Ｂ）を含む層は、白色顔料を含む。
本発明における白色顔料とは、可視光領域で光吸収を示さない粒径数１０ｎｍ 〜 数μｍの微粒子で、蛍光体（Ａ）および（Ｂ）から発光された光に対する屈折率が１．５以上のものを示す。
【００４１】
白色顔料は、上記のものであれば、本発明の効果を損なわない限り特に制限はないが、例えば、酸化アルミニウム（Ａｌ２Ｏ３）、硫酸バリウム（ＢａＳＯ４）、炭酸カルシウム（ＣａＣＯ３）などが好ましく挙げられ、より好ましくは酸化亜鉛（ＺｎＯ）、酸化ジルコニウム（ＺｒＯ２）、最も好ましくは酸化チタン（ＴｉＯ２）が挙げられる。
白色顔料の平均粒径は、通常１μｍ以下、好ましくは０．５μｍ以下、更に好ましくは０．３μｍ以下、また通常０．０５μｍ以上、好ましくは０．２μｍ以上である。
【００４２】
上記範囲内であると、光を後方に散乱する効果が大きく、鮮鋭度を向上させやすい点で好ましい。
蛍光体（Ｂ）を含む層においては、蛍光体（Ｂ）と媒質との屈折率差が大きいほど、蛍光体（Ｂ）により光を後方に散乱する効果が高く、効率的に蛍光体（Ａ）を含む層に光を閉じ込めることができるため、該媒質の屈折率は、１．３以下が好ましく、１．１以下が更に好ましい。また通常１．０以上である。
その為、蛍光体塗布液に用いられる媒質は、屈折率が上記範囲内となるとように、適宜調整して用いることが好ましい。
【００４３】
（２．蛍光体（Ｂ）を含む層について）
１）膜厚
蛍光体スクリーンにおける感度及び鮮鋭度が向上し易い点で、蛍光体（Ｂ）を含む層の膜厚と蛍光体層（Ａ）を含む層の膜厚との膜厚差は、好ましくは±２μｍ以下、更に好ましくは±１μｍ以下である。
蛍光体（Ａ）を含む層の膜厚と蛍光体（Ｂ）を含む層の膜厚は等しいことが好ましい為、理想的には０である。
【００４４】
２）充填率
蛍光体（Ｂ）を含む層において、蛍光体（Ｂ）の体積分率が、通常５０％〜１００％、好ましくは６０％〜１００％、更に好ましくは７０％〜１００％である。
上記範囲より充填率が小さいと、十分な光の反射効果が得られず画像の鮮鋭度を向上することができない上、Ｘ線から可視光への変換効率も低下する。
また、蛍光体（Ｂ）を含む層において、白色顔料の体積分率が、通常３ｖ／ｖ％以上、好ましくは５ｖ／ｖ％以上、また通常２０ｖ／ｖ％以下、好ましくは１０ｖ／ｖ％以下である。
上記範囲内であると、本発明の効果が良好に得られやすい点で好ましい。
【００４５】
（白色顔料の体積分率の測定方法）
白色顔料の体積分率の測定方法は、蛍光体（Ａ）を含む層における蛍光体（Ａ）の体積分率の測定と同様、下記の通り行う。
塗布前の基板の重さ（Ｗ０）と、蛍光体（Ｂ）を含む層を形成した後の重さ（Ｗ１）を測定する。形成された蛍光体（Ｂ）を含む層の膜厚及び面積と、測定した膜の重さ（Ｗ１−Ｗ０）から、単位体積当りの重さを算出する。
【００４６】
一方、蛍光体と白色顔料および媒質の重さの比より、層中に含有される蛍光体（Ｂ）および白色顔料の単位体積当りの重さを算出する。算出された単位体積当りの含有量と、蛍光体および白色顔料の比重から、蛍光体（Ｂ）および白色顔料の体積分率（体積％）を算出することが可能となる。
【００４７】
３）層の形成方法
蛍光体（Ｂ）を含む層の形成方法としては、前記（蛍光体（Ａ）を含む層）の項に記載の方法と同様である。好ましい態様も同様である。
【００４８】
４）蛍光体（Ｂ）のパターン形状
蛍光体（Ｂ）を含む層のパターン形状は、特に限定されないが、格子状もしくはストライプ状が好ましい。格子状のパターンを形成する場合、蛍光体（Ｂ）を含む層のピッチ（Ｐ）は３０μｍ〜５００μｍであることが好ましい。ピッチが３０μｍ未満であると、加工時のパターン形成が困難となる。また、ピッチが大きすぎると、得られるシンチレータパネルを用いて高精度の画像撮影を行うことが困難となる。  
【００４９】
格子状の蛍光体（Ｂ）を含む層により区画されたセルの形状としては、正方形、長方形、平行四辺形、台形などの形状が、適宜選択可能である。本発明の蛍光体スクリーンにおいては、蛍光体（Ｂ）を含む層底部幅の均一性や、１画素内における蛍光体発光強度の均一性の観点から、セルの形状が正方形となるような格子状の蛍光体（Ｂ）を含む層が好ましいが、これに限定されるものではない。
【００５０】
尚、領域を区画する、蛍光体（Ｂ）を含む層は、層が途切れていても、連続していてもよい。つまり、層が断続的に形成されていても、蛍光体（Ａ）を含む層の周りに形成されている場合も、本発明における「蛍光体（Ｂ）により区画されている」場合に該当する。
本発明の蛍光体スクリーンは、光反射効果の小さな蛍光体（Ａ）を含む層の周りを、白色顔料を含み光反射効果の大きな蛍光体（Ｂ）を含む層が取り囲んでいる。その為、蛍光体（Ａ）を含む層のピッチが、格子状に配置された光電変換層の画素ピッチの整数倍あるいは整数分の１であることにより、得られる蛍光体スクリーンの鮮鋭度及び感度が良好な点で好ましい。
【００５１】
これによって光拡散による画像のボケが低減でき、高精度の撮影が可能になる。また、当該蛍光体スクリーンにおいては、蛍光体（Ｂ）を含む層が光拡散を抑制する隔壁として作用するだけでなく、それ自身がＸ線を可視光に変換する変換素子として作用するため、感度をロスすることなく鮮鋭度を向上することができる。
【００５２】
（蛍光体（Ａ）と（Ｂ）との関係について）
本発明の蛍光体スクリーンは、下記式（Ｉ）を満たすことが好ましい。
１≦Ｒａ／Ｒｂ≦３０    （Ｉ）
（上記式（Ｉ）において、
Ｒａは、蛍光体（Ａ）の平均粒径を表し、
Ｒｂは、蛍光体（Ｂ）の平均粒径を表す。）
Ｒａ／Ｒｂは、通常１≦Ｒａ／Ｒｂ≦３０を満たす値であり、その下限は好ましくは１、
より好ましくは３、またその上限値は好ましくは３０、より好ましくは１０である。
Ｒａ／Ｒｂが大きいほど、蛍光体（Ａ）を含む層と蛍光体（Ｂ）を含む層における光散乱効果の差が大きいため、蛍光体の発光の、基板と平行方向への広がりが抑えられるため、鮮鋭度の高い画像が得られる。
【００５３】
[本発明の蛍光体スクリーンの製造方法]
本発明の蛍光体スクリーンを製造する方法としては、蛍光体（Ｂ）を含む層を形成後、該蛍光体（Ｂ）を含む層により区画された領域内に、蛍光体（Ａ）を含む層を形成してもよい。また、先に、蛍光体（Ａ）を含む層を形成した後、蛍光体（Ｂ）を含む層を形成してもよい。
パターン形成方法として、下記に一例を示すが、本発明はこれに限定されるものではない。
【００５４】
（サンドブラスト法）
以下、蛍光体（Ｂ）を含む層を形成した後、蛍光体（Ａ）を含む層を形成する場合の一例について説明する。逆の順序で形成する場合も、下記の方法に準じて形成することができる。
【００５５】
前記した蛍光体（Ｂ）を含む層を形成後、例えば、サンドブラスト法により、パターン形状を作成する。
より具体的には、基板上に塗布などで形成した蛍光体（Ｂ）を含む層の上に、所望の開口部を有するマスクを形成し、そのマスクを介した蛍光体（Ｂ）を含む層に研磨剤粒子を混合したエアーあるいは水を噴射する。
【００５６】
これにより、蛍光体（Ｂ）を含む層における、マスク開口部の領域を削り取り、その後マスクを剥離することで、蛍光体（Ｂ）を含む層により区画された領域を形成できる。
蛍光体（Ｂ）を含む層により区画された領域に、蛍光体（Ａ）を含む層を形成する方法としては、前記した湿式成膜法で行ってもよく、また蛍光体（Ａ）の粉末のみを充填する、乾式成膜法であってもよい。
尚、蛍光体（Ｂ）を含む塗布膜を形成した後、膜を削るなどの方法でパターンを形成する方法としては、上記したサンドブラスト法の他に、ダイシングＳａｗ法、レーザーカット法などが挙げられる。
【００５７】
（スクリーン印刷）
以下、蛍光体（Ａ）を含む層を形成した後、蛍光体（Ｂ）を含む層を形成する場合の一例について説明する。逆の順序で形成する場合も、下記の方法に準じて形成することができる。
蛍光体（Ａ）を含む層の所望のパターンを有するスクリーン版（Ａ）と、それに対応する蛍光体（Ｂ）を含む層のパターンを有するスクリーン版（Ｂ）を形成する。
該スクリーン版は、樹脂または、金属の繊維を編みこんだ沙の上に、感光性乳剤でインク通過部をパターンニングしたタイプでもよく、また所定の厚みの薄板にインク通過部となるパターンを開口せしめたメタルマスクタイプであってもよい。
蛍光体（Ａ）を含む組成物（又は塗布液）を用いて塗膜を形成後、硬化させて蛍光体（Ａ）を含む層を形成する。
【００５８】
次に、蛍光体（Ｂ）を含む組成物（又は塗布液）とスクリーン版（Ｂ）を用いて、蛍光体（Ａ）を含む層の周りを埋めるようにして印刷し、硬化させる。
スクリーン印刷法の場合、層を形成中にパターンが崩れる場合がある為、数回に分けて層を形成する積層印刷する方法を用いてもよい。
【００５９】
[効果を奏する理由について]
本発明の構成とすることで、トレードオフの関係にある感度及び鮮鋭度を両立しうるとの効果を奏する理由について、下記の通り推測する。
蛍光体スクリーンは、照射された放射線を蛍光体スクリーンが吸収し、該蛍光体スクリーンが可視光を発光して、それを画像情報等に変換する。つまり、発光量が多いと、より感度が向上する。このため、感度を向上させるためには、蛍光体スクリーン中の蛍光体量を増やすことが有効である。しかしながら、蛍光体スクリーン中の蛍光体量が増えると、蛍光体スクリーンの膜厚が増えて、蛍光体によって変換された光が光電変換層に到達するまでに基板と水平方向に広がりやくすなるため鮮鋭度が低下する。
【００６０】
以上より、感度と鮮鋭度を両立させるためには、蛍光体量を減らすことなく、かつ蛍光体からの発光の基板と平行方向への広がりを抑えることが必要である。また、感度を向上させるためには、蛍光体や媒質、基板などにおける吸収による光のロスを抑制することも重要である。
本発明の蛍光体スクリーンは、蛍光体（Ｂ）を含む層により区画される領域に、蛍光体（Ａ）を含む層を有し、該蛍光体（Ｂ）を含む層が白色顔料を含む。
【００６１】
蛍光体（Ｂ）を含む層に、光を後方に散乱しやすい白色顔料を含むことにより、該蛍光体を含む層の光反射率を更に向上させることができる。  
従って、蛍光体（Ｂ）と白色顔料とを含む層により区画された領域に、蛍光体（Ａ）を含む層を有することによって、蛍光体からの発光を蛍光体（Ａ）を含む層に閉じ込めることができ、鮮鋭度の高い蛍光体スクリーンを得ることができる。
【００６２】
また、蛍光体（Ｂ）を含む層は光を蛍光体層（Ａ）を含む層に閉じ込める反射壁として機能するだけでなく、それ自身が発光する。このため、白色顔料のみで隔壁を作った場合に比べ感度を保ったまま鮮鋭度を向上することができる。
さらに、蛍光体（Ａ）を含む層においては、光が後方に散乱されにくく、蛍光体からの発光を効率よく光電変換層に伝播させることができるため、蛍光体や媒質、基板等における光吸収に基づく感度の低下を抑制することができる。
【００６３】
［保護層］
上記蛍光体（Ａ）を含む層及び蛍光体（Ｂ）を含む層を形成後、更に保護層を形成していてもよい。
保護層を形成する材料は、本発明の効果を損なわない限り特に制限はないが、例えば、（Ａ）ウレタン（メタ）アクリレート、（Ｂ）単官能（メタ）アクリレート、（Ｃ）多官能（メタ）アクリレートを含有する放射線硬化性組成物の硬化物等や、粘着層を有するＰＥＴ等のフィルムがある。前述の放射線硬化性組成物中には、必要に応じて適宜上記以外の材料が含有されていてもよい。
【実施例】
【００６４】
以下、本発明を実施例によりさらに具体的に説明するが、本発明はその要旨を逸脱しない限り、以下の実施例に限定されるものではない。
【００６５】
＜シミュレーションによる蛍光体スクリーンの評価＞
本実施形態におけるフラットパネルディテクター１について、種々の蛍光体スクリーン２を想定し、各フラットパネルディテクターの感度および鮮鋭度特性を光線追跡シミュレーションによって算出し、当該算出結果(シミュレーション結果) の評価を行った。蛍光
体（Ａ）および（Ｂ）の屈折率は２．２、Ｘ線に対する線吸収係数は６０ ｃｍ-１ 、吸
収した Ｘ 線の可視光への変換効率は蛍光体粒径に関わらず一定とした。光電変換層９における画素間隔は１２７μｍ、一画素における光電変換素子のサイズは１００ μｍ×１
００μｍ、光電変換層の光電変換素子以外の部分の可視光に対する反射率は５０％ とし
た。また、蛍光体（Ａ）および（Ｂ）を含む層のパターンピッチと蛍光体（Ｂ）を含む層の幅は、光電変換層９の画素間隔に合わせてそれぞれ１２７μｍおよび２７μｍとし、蛍光体（Ａ）を含む層の中心が光電変換素子の中心と一致するように位置合わせした。さらに、隔膜層７の膜厚は６μｍ、屈折率は１．４５、基板４の変換光に対する反射率は９０
％とした。また、蛍光体（Ａ）を含む層における蛍光体（Ａ）の粒径、体積分率および
媒質屈折率をそれぞれ１３μｍ、６５ｖ/ｖ％、１．５に、蛍光体（Ｂ）を含む層におけ
る蛍光体（Ｂ）の体積分率と媒質屈折率をそれぞれ６５ｖ/ｖ％および１．０に設定した
。そして、蛍光体（Ｂ）を含む層における蛍光体（Ｂ）の粒径および白色顔料の体積分率として種々の場合を想定し、Ｓｙｎｏｐｓｉｓ社の照明設計解析ソフトウェアであるＬｉｇｈｔＴｏｏｌｓ（登録商標）を用いて、光線追跡法によりシミュレーションを実施した。シミュレーションにおける鮮鋭度の評価は幅１０μｍのスリットを用いたスリット法によって Ｍｏｄｕｌａｔｅｄ  Ｔｒａｎｆｅｒ  Ｆｕｎｃｔｉｏｎ（ＭＴＦ） を算出することで行い、感度の評価は一定量のＸ線照射に対し、光電変換層９の受光部に到達した変換光の総量を比較することで行った。
【００６６】
参考実施例として、蛍光体（Ａ）および（Ｂ）を含む層をパターニングした蛍光体スクリーン２を有し、蛍光体（Ｂ）を含む層に白色顔料を含むフラットパネルディテクターの感度と鮮鋭度をシミュレーションによって算出した。参考比較例１〜３および参考実施例１〜６は蛍光体（Ｂ）を含む層における、蛍光体（Ｂ）の粒径および白色顔料の体積分率を変更させたフラットパネルディテクターについての計算結果である。尚、蛍光体スクリーンの膜厚は全て２００μｍとして計算した。また、白色顔料として、粒径０．３μｍ、屈折率２．５の白色粒子を想定した。
【００６７】
以下の表１に、参考比較例１〜３および参考実施例１〜６における「蛍光体（Ｂ） の
平均粒径 （μｍ）」、「蛍光体（Ｂ）を含む層における白色顔料の体積分率 （ｖ/ｖ％
）」、「フラットパネルディテクター（ＦＰＤ）の感度」、「フラットパネルディテクターのＭＴＦ (２ｌｐ/ｍｍ)」を示す。ここで「フラットパネルディテクターの感度」とは蛍光体（Ｂ）の平均粒径が１．０μｍで、蛍光体（Ｂ）を含む層に白色顔料を含まないフラットパネルディテクター (参考比較例１) において光電変換素子に到達した変換光量を１として計算した、各試料において受光部に到達した変換光量の相対値である。
【００６８】
【表１】
2015190916.tif 000003
【００６９】
表１に示すように、蛍光体（Ｂ）を含む層に白色顔料を加えることで、特にＭＴＦが顕著に向上した。白色顔料添加によるＭＴＦの向上率は、蛍光体（Ｂ）の粒径が大きいほど大きく、白色顔料を１０ｖ/ｖ％添加することで、蛍光体（Ｂ）の粒径が大きく、もとも
とのＭＴＦが低い参考実施例４および参考実施例６においても、蛍光体（Ｂ）の小さな参
考実施例２とほぼ同等の感度-鮮鋭度特性得られていることが判る。
【００７０】
次に、参考比較例４〜６として、蛍光体スクリーン２における蛍光体（Ｂ）を含む層が蛍光体（Ｂ）を含まず、白色顔料のみを含む場合のフラットパネルディテクターの感度と鮮鋭度をシミュレーションによって算出した。尚、白色顔料を含む層の媒質屈折率は参考実施例１〜６と同様１．０として計算した
以下の表２に、参考比較例４〜６における、「蛍光体（Ｂ）を含む層における白色顔料の充填率 （ｖ/ｖ％）」、「フラットパネルディテクターの感度」、「フラットパネルディテクターのＭＴＦ (２ｌｐ/ｍｍ)」を示す。尚、「フラットパネルディテクターの感度」とは表１における定義と同義である。
【００７１】
【表２】
2015190916.tif 000004
【００７２】
表２と表１の結果を比較すると、表２のように蛍光体（Ｂ）を含む層が、白色顔料のみ含む参考比較例４〜６では、蛍光体（Ｂ）と白色顔料とを含む参考実施例１〜６に比べ、感度が顕著に低下することが判る。
【符号の説明】
【００７３】
１ 放射線検出装置  
２ シンチレータパネル  
３ 出力基板  
４ 基板  
５ 緩衝層
６ 蛍光体（Ｂ）を含む層
７ 蛍光体（Ａ）を含む層
８ 保護膜
９ 光電変換層  
１０ 出力層  
１１ 基板  
１２ 電源部  
【図１】
2015190916.tif 000005
【図２】
2015190916.tif 000006